ПОЛИМЕРНАЯ КОМПОЗИЦИЯ ДЛЯ ВЫДУВНОГО ФОРМОВАНИЯ

3
3
3
2
2
1. Полиэтиленовая композиция, содержащая от 45 до 55 мас. % полимера этилена (А), обладающего плотностью, равной не менее 968 кг/м, и от 55 до 45 мас. % полимера этилена (В), обладающего плотностью, равной от 920 до 955 кг/м, где композиция обладает плотностью, равной от 952 до 961 кг/м, индексом расплава при повышенном напряжении сдвига HLMI, равным 18-28 г/10 мин, отношением HLMI/MI, равным 80-150, и модулем упругости расплава G′(G′′=3000), равным 1200-1600 Па, где HLMI и MI измеряют в соответствии со стандартом IS0 1133 при температуре, равной 190°С, при нагрузках, равных 21,6 кг и 2,16 кг соответственно.
2. Полиэтиленовая композиция по п. 1, которая обладает значением HLMI, равным от 18 до 26.
3. Полиэтиленовая композиция по п. 2, которая обладает значением HLMI, равным от 19 до 25.
2
4. Полиэтиленовая композиция по любому предыдущему пункту, в которой отношение HLMI/MI равно 85-140.
2
5. Полиэтиленовая композиция по п. 4, в которой отношение HLMI/MI равно 85-130.
6. Полиэтиленовая композиция по пп. 1-3 или 5, в которой индекс текучести расплава MI2 равен от 0,1 г/10 мин до 0,5 г/10 мин, предпочтительно от 0,15 г/10 мин до 0,45 г/10 мин.
2
7. Полиэтиленовая композиция по п. 6, в которой индекс текучести расплава MI равен от 0,2 г/10 мин до 0,3 г/10 мин.
8. Полиэтиленовая композиция по пп. 1-3, 5 или 7, которая обладает модулем упругости расплава G′(G′′=3000), равным от 1250 до 1550 Па.
9. Полиэтиленовая композиция по п. 6, в которой модуль упругости расплава G′(G′′=3000) равен от 1300 до 1500 Па.
3
3
10. Полиэтиленовая композиция по пп. 1-3, 5, 7 или 9, которая обладает плотностью, равной от 954 до 960 кг/м и наиболее предпочтительно от 955 до 959 кг/м.
n
-1
11. Полиэтиленовая композиция по пп. 1-3, 5, 7 или 9, которая характеризуется зависимостью отношения разбухания экструдируемого потока (DSR) от скорости сдвига (SR), удовлетворяющей соотношению DSR≥C.(SR), где С=0,94 и n=0,094, при измерении с помощью капиллярного реометра с использованием мундштука с отношением длина/диаметр (Дл/Др)=30/2 мм при 190°С при скоростях сдвига, равных от 20 до 700 с.
-1
12. Полиэтиленовая композиция по пп. 1-3, 5, 7 или 9, которая обладает отношением разбухания экструдируемого потока, равным или большим чем 1,44, при измерении с помощью капиллярного реометра с использованием мундштука с отношением длина/диаметр (Дл/Др)=30/2 мм при 190°С при скорости сдвига, равной 100 с.
3
3
3
13. Полиэтиленовая композиция по пп. 1-3, 5, 7 или 9, которая обладает плотностью, равной от 954 до 959 кг/м, и значением HLMI, равным от 19 до 25 г/10 мин, и содержит от 47 до 53 мас. % полимера этилена (А), обладающего плотностью, равной от 970 до 974 кг/м, и от 47 до 53 мас. % полимера этилена (В), обладающего плотностью, равной от 940 до 950 кг/м, отношение (А):(В) составляет от 47:53 до 53:47.
14. Полиэтиленовая композиция по пп. 1-3, 5, 7 или 9, которая находится в форме изделия, полученного с помощью выдувного формования.
15. Полиэтиленовая композиция по п. 14, где полученным с помощью выдувного формования изделием является контейнер.